(57)【要約】【課題】  重質油留分中の硫黄化合物を長期間にわたり高い効率で除去し得る、耐金属性能に優れて触媒劣化が少なく、かつ水素化脱硫性能に優れた炭化水素油の水素化処理触媒と、その製法を提供すること。【解決手段】  リンを担体基準で０．３〜２．５質量％含むリン含有アルミナを担体として、触媒基準、酸化物換算で周期律表第６族金属の少なくとも１種を３〜３０質量％、周期律表第８族金属の少なくとも１種を２〜１０質量％それぞれ担持し、第６族金属と第８族金属の質量比が一定の範囲にあり、該リン原子の分布が一定の式を満足するように高度に均一に分散されている炭化水素油の水素化処理触媒と、その製法、ならびに炭化水素油の水素化処理方法。【選択図】  なし【特許請求の範囲】
【請求項１】
リンを担体基準、酸化物換算で０．３〜２．５質量％含有するリン含有アルミナを担体として、周期律表第６族金属から選ばれた少なくとも１種を触媒基準、酸化物換算で３〜３０質量％、周期律表第８族金属から選ばれた少なくとも１種を触媒基準、酸化物換算で２〜１０質量％それぞれ担持し、前記金属の酸化物換算質量比（第６族金属／第８族金属比）が１．５〜３．５であり、エレクトロンプローブ・マイクロアナリシス（EPMA）装置により、触媒中心を通る断面幅方向における線分析結果のリン原子の分布が下記の式（１）で表されるＳ値を満足することを特徴とする炭化水素油の水素化処理触媒。
S=exp(0.04×Iave.+0.013×Imax.−0.143×Imin.)≦1  ‥‥‥式（１）
（式(1)において、Imax.はEPMA線分析によるリン原子の濃度測定値の最大値であり、Imin.はEPMA線分析によるリン原子の濃度測定値の最小値であり、Iave.はEPMA線分析によるリン原子の濃度測定値の平均値である。）
【請求項２】
比表面積１５０〜３５０ｍ２／ｇ、細孔容積０．４〜０．８ｍｌ／ｇ、平均細孔直径６〜１８ｎｍ、かつ細孔直径が平均細孔直径±１．５ｎｍの範囲にある細孔の全容積が全細孔容積の５０％以上を占め、かつ下記の式（２）で表されるＡ値を満足することを特徴とする請求項１に記載の炭化水素油の水素化処理触媒。
A=1.74×SA＋8.68×PSD−960 > 0  ‥‥‥式（２）
（式(2)において、SAは比表面積、PSDは細孔直径が平均細孔直径±１．５ｎｍの範囲にある細孔の全容積と全細孔容積の比を百分率で示した値である。）
【請求項３】
マイクロカロリメトリー法にて測定した１００〜２００ｋＪ/ｍｏｌのアンモニア吸着熱を発する酸点を、触媒１ｇ当り、２５０〜３８０μｍｏｌの範囲で有していることを特徴とする請求項１または2に記載の炭化水素油の水素化処理触媒。
【請求項４】
請求項１〜３のいずれかに記載の炭化水素油の水素化処理触媒の製造方法であって、アルミナ担体の原料をリンを含む水溶液で水分調整し、混練、成形、焼成することにより調製された比表面積１８０〜５００ｍ２／ｇ、細孔容積０．６〜１ｍｌ／ｇ、平均細孔直径５〜１７ｎｍである、リンを担体基準、酸化物換算で０．３〜２．５質量％含むアルミナ担体上に、周期律表第８族金属から選ばれた少なくとも１種を含む化合物と、周期律表第６族金属から選ばれた少なくとも１種を含む化合物を含有する溶液を用い、触媒基準、酸化物換算で周期律第６族金属を３〜３０質量％、周期律表第８族金属を２〜１０質量％、前記金属の酸化物換算質量比（第６族金属／第８族金属比）が１．５〜３．５となるように担持させ、その後４００〜７００℃で空気雰囲気下、１〜１０時間焼成することを特徴とする、製造方法。
【請求項５】
請求項１〜３のいずれかに記載の炭化水素油の水素化処理触媒の存在下、水素分圧４〜２０ＭＰａ、温度３２０〜４５０℃、液空間速度０．０５〜５ｈｒ−１の条件で、炭化水素油留分の接触反応を行うことを特徴とする炭化水素油の水素化処理方法。
【発明の詳細な説明】
【技術分野】
【０００１】
本発明は、間接脱硫装置による減圧軽油留分（以下、ＶＧＯと記す）または直接脱硫装置による常圧残油留分（以下、ＡＲと記す）、減圧残油留分（以下、ＶＲと記す）の水素化脱硫に用いられ、上記重質油留分中の硫黄化合物を長期間にわたり、高い効率で除去することができる炭化水素油の水素化処理触媒、および該水素化処理触媒の製造方法、ならびに炭化水素油の水素化処理方法に関する。
【背景技術】
【０００２】
原油を常圧蒸留装置により処理して得られたＡＲや、ＡＲを更に減圧蒸留装置で処理することにより得られるＶＧＯ、ＶＲ等の重質油には多量の硫黄化合物が含有されている。
これらの重質油を脱硫処理することなく燃料として用いた場合には、多量の硫黄酸化物（ＳＯｘ）が大気中に排出され、環境破壊の一因となる。
【０００３】
そこで従来、原油から種々の石油製品を製造する工程の一つとして、間接脱硫装置や直接脱硫装置による重質油留分の水素化脱硫処理が取り入れられ、硫黄化合物の除去が可能となった。重質油中の硫黄化合物を除去することを目的とする水素化処理触媒は、周期律表第６族のモリブデン、タングステン、第８族のコバルト、ニッケルを活性発現成分とし、これらをアルミナ、マグネシア、シリカ、チタニア等の無機酸化物担体に担持させたものが開発されている。
【０００４】
しかしながら、重質油中には水素化脱硫反応の障害となるアスファルテン、あるいは触媒活性を低下させる有機金属化合物（ニッケルおよびバナジウム等）を含んだ巨大分子が存在し、上記した触媒の水素化脱硫活性を長期にわたり維持することは難しい。
【０００５】
このため、重質油を高効率に水素化処理する目的で、水素化処理触媒の高脱硫性能化、長寿命化に関する研究が盛んに行われている。触媒の長寿命化を目的に、ニッケルおよびバナジウム等からの触媒劣化（メタル劣化）を抑制するには、一般的に触媒の細孔容積および細孔径を大きくすることにより達成できる。しかし、細孔容積および細孔径を大きくすると比表面積が減少し、その結果、脱硫性能が低下する。
【０００６】
一方、触媒の水素化脱硫性能を改善する方法について、幾つかの提案がされている。例えば、特許文献１では、アルミナ担体にゼオライトを加え、水素化脱硫性能の向上を図っている。しかしゼオライトを添加すると、その酸性質のため、他の劣化因子であるコークの生成が増加する傾向にある。また、非特許文献１では、リンを含浸担持することにより、脱硫活性の向上を図っているが、リンを含浸することにより、触媒細孔容積は低下し、急速なメタル劣化を引き起こす傾向にあるため、重質油処理触媒としては触媒寿命が短くなってしまう。特許文献２ではリンを含有する担体を用いることで脱硫活性及び脱金属活性の向上を図っている。しかしながら、脱金属活性が向上したことにより、触媒活性の劣化の要因である金属分が触媒上に多量に堆積することで触媒寿命が大幅に短くなり、また脱硫活性においても更なる向上が望まれる。
【０００７】
【特許文献１】特開昭５８−１４６４４５号公報
【特許文献２】特開２０００−１３５４３８号公報
【非特許文献１】J. Japan Petrol. Inst.,22, (6), 336(1979)
【発明の開示】
【発明が解決しようとする課題】
【０００８】
本発明の目的は、間接脱硫装置によるＶＧＯや直接脱硫装置によるＡＲ等の水素化脱硫処理において、重質油留分中の硫黄化合物を長期間にわたり、高い効率で除去することができるよう、触媒の耐金属性能を向上させ、触媒の堆積金属による劣化が少なく、かつ水素化脱硫性能に優れた炭化水素油の水素化処理触媒を提供することにあり、更には該水素化処理触媒の製造方法、および該触媒を用いた炭素化水素油の水素化処理方法を提供することにある。
【課題を解決するための手段】
【０００９】
本発明によれば、下記構成の触媒およびその製造方法が提供されて、上記課題が解決される。
１．リンを担体基準、酸化物換算で０．３〜２．５質量％含有するリン含有アルミナを担体として、周期律表第６族金属から選ばれた少なくとも１種を触媒基準、酸化物換算で３〜３０質量％、周期律表第８族金属から選ばれた少なくとも１種を触媒基準、酸化物換算で２〜１０質量％それぞれ担持し、前記金属の酸化物換算質量比（第６族金属／第８族金属比）が１．５〜３．５であり、エレクトロンプローブ・マイクロアナリシス（EPMA）装置により、触媒中心を通る断面幅方向における線分析結果のリン原子の分布が下記の式（１）で表されるＳ値を満足することを特徴とする炭化水素油の水素化処理触媒。
S=exp(0.04×Iave.+0.013×Imax.−0.143×Imin.)≦1  ‥‥‥式（１）
（式(1)において、Imax.はEPMA線分析によるリン原子の濃度測定値の最大値であり、Imin.はEPMA線分析によるリン原子の濃度測定値の最小値であり、Iave.はEPMA線分析によるリン原子の濃度測定値の平均値である。）
２．比表面積１５０〜３５０ｍ２／ｇ、細孔容積０．４〜０．８ｍｌ／ｇ、平均細孔直径６〜１８ｎｍ、かつ細孔直径が平均細孔直径±１．５ｎｍの範囲にある細孔の全容積が全細孔容積の５０％以上を占め、かつ下記の式（２）で表されるＡ値を満足することを特徴とする上記１に記載の炭化水素油の水素化処理触媒。
A=1.74×SA＋8.68×PSD−960 > 0  ‥‥‥式（２）
（式(2)において、SAは比表面積、PSDは細孔直径が平均細孔直径±１．５ｎｍの範囲にある細孔の全容積と全細孔容積の比を百分率で示した値である。）
３．マイクロカロリメトリー法にて測定した１００〜２００ｋＪ/ｍｏｌのアンモニア吸着熱を発する酸点を、触媒１ｇ当り、２５０〜３８０μｍｏｌの範囲で有していることを特徴とする上記１または2に記載の炭化水素油の水素化処理触媒。
４．上記１〜３のいずれかに記載の炭化水素油の水素化処理触媒の製造方法であって、アルミナ担体の原料をリンを含む水溶液で水分調整し、混練、成形、焼成することにより調製された比表面積１８０〜５００ｍ２／ｇ、細孔容積０．６〜１ｍｌ／ｇ、平均細孔直径５〜１７ｎｍである、リンを担体基準、酸化物換算で０．３〜２．５質量％含むアルミナ担体上に、周期律表第８族金属から選ばれた少なくとも１種を含む化合物と、周期律表第６族金属から選ばれた少なくとも１種を含む化合物を含有する溶液を用い、触媒基準、酸化物換算で周期律第６族金属を３〜３０質量％、周期律表第８族金属を２〜１０質量％、前記金属の酸化物換算質量比（第６族金属／第８族金属比）が１．５〜３．５となるように担持させ、その後４００〜７００℃で空気雰囲気下、１〜１０時間焼成することを特徴とする、製造方法。
５．上記１〜３のいずれかに記載の触媒の存在下、水素分圧４〜２０ＭＰａ、温度３２０〜４５０℃、液空間速度０．０５〜５ｈｒ−１の条件で、炭化水素油留分の接触反応を行うことを特徴とする炭化水素油の水素化処理方法。
【発明の効果】
【００１０】
本発明の炭化水素油の水素化処理触媒は、種々の重質油留分の水素化脱硫処理において、高い耐金属性能を有すため触媒の堆積金属による劣化が少なく、かつ水素化脱硫性能が高い。本発明の炭化水素油の水素化処理触媒を炭化水素油の水素化脱硫に用いると、重質油留分中の硫黄化合物を長期間にわたり、高い効率で除去することができる。
【発明を実施するための最良の形態】
【００１１】
以下、本発明の炭化水素油の水素化処理触媒（以下、単に「水素化処理触媒」あるいは「触媒」とも言う）およびその製造方法について、詳しく説明する。
本発明の触媒は、担体として、リンを特定量含有するアルミナ担体を用いる。このリン含有アルミナ担体は、平衡吸着法、混練法、共沈法などによって製造することができ特に限定するものでないが、触媒劣化が少なく、かつ水素化脱硫性能の高い触媒が得られる点で、混練法によることが好ましい。即ち、リン含有アルミナ担体製造時、アルミナゲルを洗浄、乾燥した後、リンを含む水溶液で水分調整し、混練、成形、焼成することにより、リン含有アルミナ担体を調製することが好ましく、本発明の触媒の上記性能の発現において優れる結果が得られる。
更に、本発明の触媒は、上記リン含有アルミナ担体に、周期律表第６族金属から選ばれる少なくとも１種を含む化合物と、周期律表第８族金属から選ばれる少なくとも１種を含む化合物とを含有する溶液を含浸担持して調製される。含浸担持後、４００〜７００℃で空気雰囲気下、１〜１０時間焼成することが好ましい。
【００１２】
リンの含有量は、リン含有アルミナ担体を基準として酸化物換算で表示して、０．３〜２．５質量％、好ましくは０．３〜１．５質量％である。リンの含有量が上記範囲であることにより、重質油中の硫黄化合物を長期間にわたり、高い効率で除去する触媒が得られる。リン含有量が０．３質量％以上であれば、予備硫化工程において第６族金属が高分散で硫化物を形成し、優れた触媒活性を発現することが可能であると推測されるため好ましい。一方、２．５質量％以下であれば過剰なリンが被毒物質として触媒活性点の被覆による触媒活性の低下や、細孔容積の大幅な低下等による触媒寿命の低下を引き起こさないため好ましい。
ここで、リンの含有量に関して、「担体を基準として酸化物換算で表示する」とは、担体中に含まれる全ての金属種の質量を金属それぞれの酸化物として算出し、その合計質量に対するリンの酸化物質量の割合を意昧する。なお、アルミニウムは３価、リンは５価、周期律表第６族金属は６価、および第８族金属は２価の金属として求めた。
本発明の触媒で使用するリン含有アルミナ担体のリンの原料として、種々の化合物を用いることができる。具体例としてオルトリン酸、メタリン酸、ピロリン酸、三リン酸、四リン酸が挙げられるがオルトリン酸が好ましい。
【００１３】
リン含有アルミナ担体を得るために、まず始めにアルミナゲルを製造する。アルミナゲルの製造方法は特に限定されず、通常の方法を採用することができる。すなわち、水溶性のアルミニウム化合物、例えばアルミニウムの硫酸塩、硝酸塩あるいは塩化物をアンモニアのような塩基で中和するか、またはアルカリ金属アルミン酸塩を酸性アルミニウム塩または酸で中和するなどして、アルミナゲルを得る。
通常のアルミナ担体は、アルミナゲルを熟成、洗浄、脱水乾燥、水分調整、成形、乾燥、焼成等の一般的な工程により製造することができる。本発明の触媒で使用するリン含有アルミナ担体は、脱水乾燥後のアルミナゲル中にリンを含む水溶液を添加して水分調整し、混練する混練工程を上記成形工程の前に付加して製造することが好ましい。
【００１４】
触媒担体として好適な構造物性を有する担体を得るには、沈殿剤や中和剤などを添加してアルミナゲルを作る際のｐＨ、これら薬剤の濃度、時間、温度等を適宜調整すればよい。なお、ゲル生成の際のｐＨを酸性側で行えば、比表面積が大きくなり、後述するＡ値を増大できるため好ましい。本発明では、ｐＨは４〜８、温度は１５〜９０℃の範囲内とすることが好ましい。
【００１５】
ゲル生成後に熟成、不純物の洗浄除去、脱水乾燥を行う。熟成は、熟成後のアルミナゲルから不純物の除去し易さおよびアルミナゲルの比表面積を適度な大きさに維持する観点から、ｐＨ４〜９、１５〜９０℃で１〜２５時間の範囲で行うことが好ましい。
【００１６】
また脱水乾燥は、アルミナゲルになるべく熱を加えずに、含有水分量を調整することにより行う。例えば、１５〜９０℃、０．０１〜２ＭＰａでの自然濾過、吸引濾過、加圧濾過等による方法で脱水乾燥する。アルミナゲルに余分な熱を加えずに含有水分量を調整することで、担体の表面構造の制御が可能となり、触媒の水素化脱硫活性を向上させることができる。
【００１７】
脱水乾燥後、担体成形のために含有水分量が約６０〜９０質量％になるように調整する。リンを含む水溶液により水分調整を行うのが触媒性能及び環境保全の観点からも好ましい。また、水分調整は脱水乾燥条件を調整することで行うこともできる。
【００１８】
水分調整後に担体の成形を行う。成形方法は特に限定されず、押出成形、打錠成形あるいは油中造粒等の一般的な方法を用いることができる。なお成形時の圧力や速度を調整することによっても、担体の構造物性である細孔容積や細孔分布等を制御することができる。
担体の形状は、重質油留分の触媒層の流通を考慮し、円柱状、三葉柱状、四葉柱状、ダンベル柱状あるいはリング状のペレット形状であることが望ましいが、反応条件下で触媒層の圧力損失（圧力差）が小さい形状が選ばれる。同様にこのペレット径は反応条件下で触媒層の前後で圧力損失が大きくならないように１／１０〜１／３６インチの範囲にあることが望ましい。なおペレット径とは、ペレットの形状が円柱であるもの以外は、その最も太い部分の断面の長径で表す。
【００１９】
成形後、１５〜１５０℃で３〜２４時間乾燥し、引き続き４００〜７００℃、好ましくは４００〜６００℃、より好ましくは４５０〜５５０℃で３〜２４時間焼成することにより、本発明で使用するリン含有アルミナ担体を得ることができる。焼成温度が４００℃以上であれば十分な触媒強度を有することが可能であり、７００℃以下であれば比表面積を十分に大きくでき、活性金属を高分散に担持できるため好ましい。
【００２０】
本発明で使用するリン含有アルミナ担体の比表面積、細孔容積、平均細孔直径は、以下に示す範囲とすれば、耐金属性能および水素化脱硫活性の高い触媒にすることができる。窒素吸着法（ＢＥＴ法）にて測定した比表面積は、１８０〜５００ｍ2／ｇ、好ましくは２００〜４００ｍ2／ｇ、水銀圧入法にて測定した細孔容積は、０．６〜１ｍｌ／ｇ、好ましくは０．７〜１ｍｌ／ｇ、水銀圧入法にて測定した平均細孔直径は、５〜１７ｎｍ、好ましくは５〜１５ｎｍであることが好適である。
【００２１】
リン含有アルミナ担体の比表面積が１８０ｍ2／ｇ以上であれば、活性金属を十分な分散性をもって担持することが可能であり、５００ｍ2／ｇ以下であれば触媒細孔径が極端に小さくならず、対象硫黄化合物を十分に細孔内に拡散可能であるため好ましい。
細孔容積が０．６ｍｌ／ｇ以上であれば、含浸法において活性金属を担持する場合、細孔容積内に活性金属化合物の溶解性を損なうことなく、活性金属を高分散に担持するのに十分な量の溶媒を保持でき、また耐金属性能を十分に発揮することが可能であるため好ましい。一方、１ｍｌ／ｇ以下であれば比表面積を極端に小さくすることがないため活性金属を有効に分散担持できるため、好ましい。
平均細孔直径が５ｎｍ以上であれば、対象硫黄化合物の触媒細孔内での拡散性を確保でき、１７ｎｍ以下であれば極端な比表面積の低下がないため、活性金属を有効に分散担持できるので、好ましい。また、ここに示した平均細孔直径の条件を満たす有効細孔数を増加させるため、平均細孔直径±１.５ｎｍの範囲にある細孔容積の全細孔容積に対する割合は４０％以上、好ましくは５０％以上であることが好適である。４０％以上あれば対象硫黄化合物の脱硫に関係しない細孔径が増加せず、既触媒細孔を有効に活用でき、触媒活性の低下を抑制できるため、好ましい。
【００２２】
本発明の触媒は、周期律表第６族から選ばれる少なくとも１種の金属および周期律表第８族から選ばれる少なくとも１種の金属を担持させたものである。
上記第６族金属としては、クロム、モリブデンまたはタングステンが用いられるが、モリブデンまたはタングステンが好ましい。また、これら第６族金属は２種以上組み合わせて用いることができる。これら第６族金属の化合物として、種々のものを用いることができる。
モリブデン化合物の具体例として、酸化モリブデン、モリブデン酸アンモニウム、モリブデン縮合酸塩等が挙げられるが、酸化モリブデン、モリプデン酸アンモニウム、モリブドリン酸が好ましい。
また、タングステン化合物の具体例として、酸化タングステン、タングステン酸アンモニウム、タングステン縮合酸塩等が挙げられるが、酸化タングステン、タングステン酸アンモニウム、タングストリン酸が好ましい。
これら化合物は、１種単独であるいは２種以上を組み合わせて用いることができる。
【００２３】
上記第８族金属としては、ニッケルまたはコバルトが好ましい。また、ニッケルとコバルトを併用することもできる。これら第８族金属の化合物として種々のものを用いることができる。
ニッケル化合物の具体例として、硝酸ニッケル、硫酸ニッケル、炭酸ニッケル、酢酸ニッケル、シュウ酸ニッケル、塩化ニッケル等が挙げられるが、硝酸ニッケル、炭酸ニッケル、酢酸ニッケルが好ましい。
また、コバルト化合物の具体例として、硝酸コバルト、硫酸コバルト、炭酸コバルト、酢酸コバルト、シュウ酸コバルト、塩化コバルト等が挙げられるが、硝酸コバルト、炭酸コバルト、酢酸コバルトが好ましい。
これらの化合物は、１種単独であるいは２種以上を組み合わせて用いることができる。勿論、ニッケル化合物とコバルト化合物を組み合わせて用いることができる。
【００２４】
また、触媒の調製に際して、第６族金属や第８族金属の触媒金属の化合物の水溶性を向上させるために有機酸を添加してもよい。この有機酸として種々のものを用いることができる。具体例として酢酸、プロピオン酸、酪酸、イソ酪酸、吉草酸、イソ吉草酸、シュウ酸、マロン酸、コハク酸、グルタル酸、マレイン酸、フマル酸、シトラコン酸、イタコン酸、トリカルバリル酸、グリコール酸、乳酸、グルコン酸、ピルビン酸、クエン酸１水和物、無水クエン酸、イソクエン酸、アロイソクエン酸、リンゴ酸、酒石酸等が挙げられるが、無水クエン酸、イソクエン酸、クエン酸１水和物が好ましい。
【００２５】
第６族金属の担持量は、触媒を基準として酸化物換算で表示して、３〜３０質量％、好ましくは５〜２５質量％であり、特に好ましくは５〜２０質量％である。３質量％以上であれば第６族金属に起因する効果を十分に発現することが可能であり、３０質量％以下であれば第６族金属の担持工程における第６族金属化合物の凝集を生じることなく、第６族金属を効率的に分散することができるため好ましい。
【００２６】
また、第８族金属の担持量は、触媒を基準として酸化物換算で表示して、２〜１０質量％、好ましくは２．５〜８質量％である。２質量％以上であれば、第８族金属に帰属する活性点を十分に得ることができ、１０質量％以下であれば、第８族金属の担持工程での凝集物を生じることなく、第８族金属の分散性を維持することができるため好ましい。
【００２７】
更に、第６族金属と第８族金属の酸化物換算質量比（第６族金属／第８族金属比）は、１．５〜３．５、好ましくは、１．８〜３．５である。第６族金属と第８族金属の酸化物換算質量比が１．５以上であれば第６族金属と第８族金属の触媒活性相乗効果を十分に発現することが可能であり、３．５以下であれば第８族金属が触媒担体に取り込まれ、硫化されにくいアルミネート様化合物の形態を生成しても第６族金属と相乗効果を発揮するのに十分な第８族金属量を確保することができるため、好ましい。
なお、金属質量の測定方法は、触媒を混酸に溶解した後、ＩＣＰ分光法（誘導結合高周波プラズマ分光法）により分析した。
【００２８】
本発明の触媒において第６族金属、第８族金属の担持方法は、通常の方法、例えば含浸法、共沈法、混練法、沈着法、イオン交換法など種々の調製方法が採用できる。
特に好ましくは含浸法で担持する方法であるが、複数の活性金属を担持する場合、同時に含浸してもよいし、個々に含浸してもよい。個々に含浸する場合、含浸順序に特に制限は無いが、第６族金属を担持した後、第８族金属を担持することが好ましい。
【００２９】
金属を担持させた後、乾燥、焼成の処理を施す。乾燥方法の条件は特に制限されず、例えば、通常の風乾、熱風乾燥、加熱乾燥等の方法で、これらの方法に採用される通常の条件が採用される。乾燥後、電気炉、マッフル炉等を使用し、空気流通下で焼成が行われるが、焼成温度は４００〜７００℃が好ましく、５００〜７００℃がより好ましく、６００〜７００℃が特に好ましい。更に、脱硫活性向上のためには、焼成温度を担体焼成温度よりも高温とすることが好ましい。特に、担体焼成温度よりも５０〜２５０℃高温であることが好ましく、１００〜２５０℃高温であることが更に好ましい。
【００３０】
本発明の触媒では、触媒に含有されるリン原子について、エレクトロンプローブ・マイクロアナリシス（EPMA）装置により、触媒中心を通る断面幅方向における線分析の結果は、リン原子の分布が下記の式（１）で表されるＳ値を満足する。
S=exp(0.04×Iave.+0.013×Imax.−0.143×Imin.)≦1  ‥‥‥式（１）
式(1)において、Imax.はEPMA線分析によるリン原子の濃度測定値の最大値であり、Imin.はEPMA線分析によるリン原子の濃度測定値の最小値であり、Iave.はEPMA線分析によるリン原子の濃度測定値の平均値である。
【００３１】
本発明の触媒はリンの分散状態を制御しており、式（１）で示したＳ値が１以下、好ましくは０．８以下、更に好ましくは０．６以下である。Ｓ値が小さいほどリン原子の分布が触媒ペレット内で均一に制御されていることを示し、Ｓ値が１以下であればリン原子の触媒中での分散均一性が制御されているため、活性金属の分散性向上による触媒活性の向上と、リン原子が偏析することによる触媒細孔閉塞を抑制できるため耐金属性能を向上できるので、好ましい。
【００３２】
Ｓ値の測定は、日本電子製JXA-8200装置を使用し、触媒の断面を一方の表面から中心を通り、反対側の表面までリン原子のＥＰＭＡ線分析により実施した。分析条件を以下に示した。
・試料作成
触媒試料をＭＭＡ樹脂に包埋し、切削法により、平滑な触媒断面を得た後、表面にカーボン蒸着した。
・測定条件
加速電圧  ；１５ｋＶ
照射電流  ；１×１０−７Ａ
デ−タ点数；２５０
取り込み時間；３０ｍｓｅｃ／点
【００３３】
次に、本発明の触媒が有する触媒物性等について説明する。
本発明の触媒における窒素吸着法（ＢＥＴ法）にて測定した比表面積は１５０〜３５０ｍ2／ｇが好ましく、２００〜３３０ｍ2／ｇがより好ましい。比表面積が１５０ｍ2／ｇ以上であれば活性金属が十分に高分散化されており、硫化処理することによる活性点の凝集等を抑制でき高脱硫性能を発現可能であり、３５０ｍ２／ｇ以下であれば触媒細孔径が極端に小さくならないため、対象硫黄化合物が十分に細孔内で拡散可能であること、および堆積金属による触媒細孔閉塞を低減可能である点から好ましい。
【００３４】
本発明の触媒における水銀圧入法にて測定した細孔容積は０．４〜０．８ｍｌ／が好ましく、０．５〜０．７ｍｌ／ｇがより好ましい。細孔容積が０．４ｍｌ／ｇ以上であれば、対象硫黄化合物の細孔内の拡散性を十分に維持可能であり、また耐金属性能を十分に発現可能であるため好ましく、０．８ｍｌ／ｇ以下であれば、触媒の比表面積が極端に小さくならず、活性金属の高分散性を維持可能であるため好ましい。
【００３５】
本発明の触媒における水銀圧入法にて測定した平均細孔直径は、６〜１８ｎｍが好ましく、６〜１５ｎｍがより好ましい。平均細孔直径が６ｎｍ以上であれば、対象硫黄化合物の拡散性の維持および堆積金属による触媒細孔閉塞の抑制が可能であり、１８ｎｍ以下であれば極端な比表面積の低下による活性金属の凝集を抑制可能であるため好ましい。
【００３６】
本発明の触媒における水銀圧入法にて測定した平均細孔直径±１．５ｎｍの範囲にある細孔容積は、全細孔容積の５０％以上であることが好ましく、６０〜９０％がより好ましい。平均細孔直径±１．５ｎｍの範囲にある細孔容積は、全細孔容積の５０％以上であれば、炭化水素油の水素化反応に有用でない細孔が増加しないため、結果として触媒活性の大幅な低下を抑制可能であるため好ましい。
【００３７】
更に、本発明の触媒における比表面積と平均細孔直径±１．５ｎｍの範囲にある細孔容積の全細孔容積に対する割合との関係は下記の式（２）を満足することが好ましい。
A=1.74×SA＋8.68×PSD−960 > 0  ‥‥‥式（２）
式(2)において、SAは比表面積、PSDは細孔直径が平均細孔直径±１．５ｎｍの範囲にある細孔の全容積と全細孔容積の比を百分率で示した値である。
【００３８】
本発明の触媒は、式（２）で示したＡ値が０以上、好ましくは１５０以上であることが好適である。Ａ値が高い程、活性金属の触媒活性を有効に発現できることを示しており、Ａ値が０以上であれば、活性金属の分散性と脱硫対象硫黄化合物の拡散性の制御が好適であるため、好ましい。
【００３９】
上記比表面積は、触媒を400℃で1時間真空脱気した後、日本ベル（株）製の表面積測定装置（ベルソープ28）を用いBET法にて測定を行った。また、細孔容積および平均細孔直径は、触媒を400℃で１時間真空脱気した後、（株）島津製作所製（AUTOPORE-9220）を用い、接触角度：１３０°、表面張力：４７０ｄｙｎｅ／ｃｍの条件で測定を行った。
【００４０】
また、本発明の触媒におけるマイクロカロリメトリー法にて測定した１００〜２００ｋＪ/ｍｏｌのアンモニア吸着熱を発する酸点は、触媒１ｇ当たり、２５０〜３８０μｍｏｌの範囲で有していることが好ましく、２７０〜３８０μｍｏｌであることがより好ましい。
マイクロカロリメトリー法にて測定した１００〜２００ｋＪ/ｍｏｌのアンモニア吸着熱を発する酸点が、触媒１ｇ当たり、２５０μｍｏｌ以上であれば所望の触媒活性を発現できる十分な酸点があり、３８０μｍｏｌ以下であれば、過剰な酸点による対象炭化水素油の過分解によるコーク生成を抑制し、触媒活性の低下を抑制できるため、好ましい。
なお、酸点は前述した触媒の比表面積、リン含有量、担持金属（周期律第６族及び８族金属）量に依存すると考えられるが、それぞれ前述した範囲であれば酸点の上記好ましい範囲を達成できる。
【００４１】
上記マイクロカロリメトリー法は、触媒を所定量、吸着管に充填し、所定温度のもとアンモニアガスを一定量のパルスで導入し、触媒に吸着させ、吸着の際に生じる吸着熱を測定し、酸強度および酸量を測定する方法である。ここで、吸着熱は酸強度を、吸着量は酸量に相当する。本発明において測定を実施したマイクロカロリメトリー法の測定条件を以下に示した。
測定装置は、東京理工（株）製、高温熱測定法表面解析装置を使用し、触媒を４００℃で４時間真空乾燥させた後、恒温層を１５０℃一定とし、アンモニアガスを導入して吸着熱をTian-Calvet型熱量計により測定した。
【００４２】
本発明の水素化処理触媒を用いる炭化水素油の接触水素化処理は、水素分圧４〜２０ＭＰａ、温度３２０〜４５０℃、液空間速度０．０５〜５ｈｒ−１の条件で行う。例えば、本発明の触媒を間接脱硫装置や直接脱硫装置等の反応器に充填し、反応器に原料油としての重質油を導入し、高温・高圧の水素分圧の条件下で、脱硫処理を行うことができる。好ましい実施態様としては、いわゆる固定床流通反応方式である。触媒を固定床として反応器に維持し、予備硫化処理を行い、担持金属成分の大部分を硫化物に変換した後、原料油をこの固定床の上方から下方に通過させる。触媒は単独の反応器に充填しても良く、直列に連結した複数の反応器のそれぞれに充填しても良い。特に原料油がＡＲやＶＲの場合は、原料油に高濃度のニッケル、バナジウム等の金属分を含んでいるので、本発明の触媒層の前段に（上層部に）脱メタル機能を有する触媒層を組み合わせた多段反応器を用いることが特に好ましい。
【００４３】
上記のように重質油の水素化処理を行うとき、本発明の触媒は、従来の触媒と比較して、触媒劣化が少なく、かつ脱硫性能に長けているため、長期間にわたり、低硫黄重質油を生産することができる。
なお、本発明の触媒は、原料油がＶＧＯ、ＡＲやＶＲ以外に、他の炭化水素油の水素化処理触媒としても使用できる。
【実施例】
【００４４】
以下、実施例および比較例により本発明を更に具体的に説明するが、本発明は以下の実施例に限定されるものではない。
【００４５】
〔触媒の調製〕
実施例１
アルミナゲルをオルトリン酸水溶液により水分調整し、混練、成形、乾燥後、４８０℃で３時間焼成することにより、酸化リン含有量（担体換算）１．２質量％、比表面積３２０ｍ２／ｇ、細孔容積０．８５ｍｌ/ｇ、平均細孔直径７．５ｎｍの性状を有するリン含有アルミナ担体を調製した。
一方、モリブデン酸アンモニウム８．７６ｇ、硝酸ニッケル９．２７ｇをイオン交換水４２ｇに添加し、更に添加した金属化合物が完全に溶解するまでクエン酸を添加し、金属水溶液を調製した。この水溶液を上記リン含有アルミナ担体５０ｇに滴下した後、室温にて３時間浸漬した。その後、窒素気流中で５時間風乾し、マッフル炉にて６５０℃で４時間焼成することで触媒Ａを得た。
【００４６】
実施例２
アルミナゲルをオルトリン酸水溶液により水分調整し、混練、成形、乾燥後、５２０℃で３時間焼成することにより、酸化リン含有量（担体換算）１．２質量％、比表面積２９２ｍ２／ｇ、細孔容積０．７３ｍｌ/ｇ、平均細孔直径７．７ｎｍの性状を有するリン含有アルミナ担体を調製した。
一方、モリブデン酸アンモニウム８．７６ｇ、硝酸ニッケル１１．６ｇをイオン交換水４０ｇに添加し、更に添加した金属化合物が完全に溶解するまでクエン酸を添加し、金属水溶液を調製した。この水溶液を上記リン含有アルミナ担体５０ｇに滴下した後、室温にて３時間浸漬した。その後、窒素気流中で５時間風乾し、マッフル炉にて６３０℃で４時間焼成することで触媒Ｂを得た。
【００４７】
実施例３
アルミナゲルをオルトリン酸水溶液により水分調整し、混練、成形、乾燥後、５００℃で３時間焼成することにより、酸化リン含有量（担体換算）０．６質量％、比表面積３０３ｍ２／ｇ、細孔容積０．７５ｍｌ/ｇ、平均細孔直径７．９ｎｍの性状を有するリン含有アルミナ担体を調製した。
一方、モリブデン酸アンモニウム８．７６ｇ、硝酸ニッケル９．２７ｇをイオン交換水４０ｇに添加し、更に添加した金属化合物が完全に溶解するまでクエン酸を添加し、金属水溶液を調製した。この水溶液を上記リン含有アルミナ担体５０ｇに滴下した後、室温にて３時間浸漬した。その後、窒素気流中で５時間風乾し、マッフル炉にて６５０℃で４時間焼成することで触媒Ｃを得た。
【００４８】
実施例４
アルミナゲルをオルトリン酸水溶液により水分調整し、混練、成形、乾燥後、５００℃で３時間焼成することにより、酸化リン含有量（担体換算）１．８質量％、比表面積３１１ｍ２／ｇ、細孔容積０．７８ｍｌ/ｇ、平均細孔直径７．８ｎｍの性状を有するリン含有アルミナ担体を調製した。
一方、モリブデン酸アンモニウム８．７６ｇ、硝酸ニッケル９．２７ｇをイオン交換水４０ｇに添加し、更に添加した金属化合物が完全に溶解するまでクエン酸を添加し、金属水溶液を調製した。この水溶液を上記リン含有アルミナ担体５０ｇに滴下した後、室温にて３時間浸漬した。その後、窒素気流中で５時間風乾し、マッフル炉にて６５０℃で４時間焼成することで触媒Ｄを得た。
【００４９】
実施例５
アルミナゲルをオルトリン酸水溶液により水分調整し、混練、成形、乾燥後、５００℃で３時間焼成することにより、酸化リン含有量（担体換算）１．２質量％、比表面積２７６ｍ２／ｇ、細孔容積０．８６ｍｌ/ｇ、平均細孔直径９．３ｎｍの性状を有するリン含有アルミナ担体を調製した。
一方、モリブデン酸アンモニウム８．７６ｇ、硝酸ニッケル９．２７ｇをイオン交換水４３ｇに添加し、更に添加した金属化合物が完全に溶解するまでクエン酸を添加し、金属水溶液を調製した。この水溶液を上記リン含有アルミナ担体５０ｇに滴下した後、室温にて３時間浸漬した。その後、窒素気流中で５時間風乾し、マッフル炉にて６５０℃で４時間焼成することで触媒Ｅを得た。
【００５０】
比較例１
アルミナゲルを形成、乾燥後、５００℃で３時間焼成することにより比表面積３０６ｍ２／ｇ、細孔容積０．７３ｍｌ/ｇ、平均細孔直径７．６ｎｍの性状を有するアルミナ担体を調製した。このアルミナペレット５０ｇに、イオン交換水４０ｇにモリブデン酸アンモニウム８．７６ｇ、硝酸ニッケル９．２７ｇを添加し、更に添加した金属化合物が完全に溶解するまでクエン酸を添加して調製した金属水溶液を滴下した後、室温で３時間浸漬した。その後、窒素気流中で５時間風乾し、マッフル炉にて５００℃で４時間焼成することで触媒ａを得た。
【００５１】
比較例２
アルミナゲルを形成、乾燥後、５５０℃で３時間焼成することにより比表面積３１２ｍ２／ｇ、細孔容積０．７５ｍｌ/ｇ、平均細孔直径７．７ｎｍの性状を有するアルミナ担体を調製した。このアルミナペレット５０ｇに、イオン交換水４１ｇに炭酸ニッケル４．０４ｇ、モリブトリン酸９．９０ｇ、リン酸０．５０ｇを添加して調製した金属水溶液を滴下した。その後、窒素気流中で３０分風乾し、マッフル炉にて５５０℃で４時間焼成することで触媒ｂを得た。
【００５２】
比較例３
アルミナゲルをオルトリン酸水溶液により水分調整し、混練、成形、乾燥後、５５０℃で３時間焼成することにより、酸化リン含有量（担体換算）１．４質量％、比表面積３１０ｍ２／ｇ、細孔容積０．７９ｍｌ/ｇ、平均細孔直径９．７ｎｍの性状を有するリン含有アルミナ担体を調製した。
一方、モリブデン酸アンモニウム１０．６ｇ、硝酸ニッケル６．９５ｇをイオン交換水４４ｇに添加し、更に添加した金属化合物が完全に溶解するまでクエン酸を添加し、金属水溶液を調製した。この水溶液を上記リン含有アルミナ担体５０ｇに滴下した後、室温にて３時間浸漬した。その後、窒素気流中で５時間風乾し、マッフル炉にて６５０℃で４時間焼成することで触媒ｃを得た。
【００５３】
比較例４
リン酸イオンを含むアルミン酸ナトリウム水溶液中に硫酸ナトリウム水溶液を添加することでリン含有アルミナゲルを調製し、熟成、水分調整後、成形、乾燥し、５５０℃で３時間焼成することにより、酸化リン含有量（担体換算）２．４質量％、比表面積３１３ｍ２／ｇ、細孔容積０．７７ｍｌ/ｇ、平均細孔直径８．７ｎｍの性状を有するリン含有アルミナ担体を調製した。
一方、モリブデン酸アンモニウム８．７６ｇ、硝酸ニッケル６．９５ｇをイオン交換水４４ｇに添加し、更に添加した金属化合物が完全に溶解するまでクエン酸を添加し、金属水溶液を調製した。この水溶液を上記リン含有アルミナ担体５０ｇに滴下した後、室温にて３時間浸漬した。その後、窒素気流中で５時間風乾し、マッフル炉にて５５０℃で４時間焼成することで触媒ｄを得た。
【００５４】
比較例５
アルミナゲルを形成、乾燥後、７２０℃で３時間焼成することにより、比表面積１６４ｍ２／ｇ、細孔容積０．８ｍｌ/ｇ、平均細孔直径１８ｎｍの性状を有するアルミナ担体を調製した。このアルミナペレット５０ｇに、イオン交換水４７ｇに炭酸ニッケル２．０２ｇ、モリブトリン酸７．４３ｇ、リン酸１．５０ｇから成る金属水溶液を滴下した。その後、窒素気流中で３０分風乾し、マッフル炉にて５５０℃で４時間焼成することで触媒ｅを得た。
【００５５】
〔触媒の性状〕
実施例１〜５および比較例１〜５で得た触媒の化学性状を表１に、物理性状、ＥＰＭＡによる線分析により求めたＳ値、マイクロカロリメトリー法により測定した１００〜２００ｋＪ／ｍｏｌのアンモニア吸着熱を発する触媒１ｇ当たりの酸量、および比表面積と細孔分布から求めたＡ値を表２に示した。
【００５６】
【表１】
2006341221.tif 000002
【００５７】
【表２】
2006341221.tif 000003
【００５８】
〔脱硫活性の評価〕
固定床流通式マイクロリアクターに、実施例および比較例で得た各触媒を２５ｃｃそれぞれ充填した。予備硫化は、減圧軽油により、ＬＨＳＶ＝１．０ｈ−１、水素分圧＝１０ＭＰa、３７０℃で１２時間実施した。その後、常圧残油（硫黄分３．５１質量％、ニッケル２３ｐｐｍ、バナジウム３６ｐｐｍ含有）を連続的に通油し、反応温度＝３８０℃、水素分圧＝１０ＭＰa、液空間速度＝０．４ｈ−１、水素／油比＝９９７ｍ３／ｍ３で反応を行い、運転日数２５日目の生成油中の残留硫黄濃度を求め、下記の式（３）により反応速度定数ｋｓを求め、触媒ａを基準とした相対値を表３に示した。
ks＝[(１/生成油中の硫黄濃度)−(１/原料油中の硫黄濃度)]×液空間速度  ……式（３）
【００５９】
〔耐金属性能の評価〕
固定床流通式マイクロリアクターに、実施例および比較例で得た各触媒を１０ｃｃそれぞれ充填した。予備硫化は、減圧軽油により、ＬＨＳＶ＝１．０ｈ−１、水素分圧＝１０ＭＰａ、３７０℃で１２時間行った。その後、ボスカン原油（ニッケル１２０ｐｐｍ、バナジウム１３００ｐｐｍ、硫黄分４．７質量％含有）を連続的に通油し、３９５℃の反応温度、１０ＭＰａの水素分圧、１．０ｈ−１のＬＨＳＶおよび１６９０ｍ３／ｍ３の水素／油比で反応を実施し、硫黄含有量および金属（ニッケル、バナジウム）含有量を測定した。
耐金属性能の評価は、水素化脱硫活性が２０％以下になった時点で触媒上に堆積した金属（ニッケルおよびバナジウム）量（質量％）により評価した。触媒ａを基準に比較した結果を表３にまとめた。
ここで、触媒上に堆積したニッケルおよびバナジウム量の測定は、高周波プラズマ発光金属分析計を用いて行った。
【００６０】
【表３】
2006341221.tif 000004
【００６１】
表３から明らかなように、本発明に係る触媒Ａ〜触媒Ｅは、優れた脱硫性能と耐金属性能を有することが判る。